ЦИКЛОАЛИФАТИЧЕСКАЯ СМОЛА, СПОСОБ ЕЕ ПОЛУЧЕНИЯ И ЕЕ ПРИМЕНЕНИЕ В ВЫСОКОУСТОЙЧИВОМ ПОКРЫТИИ

1. Циклоалифатическая смола, содержащая силаны с эпокси- и алкокси-силанольными функциональными группами, полученная реакцией:
a) эпокси-функционального силана, имеющего формулу
1
где каждый R независимо выбран из метила, метокси-, этокси- или пропоксигруппы; X может представлять собой эпокси-циклогексил или глицидоксигруппу; и n представляет собой целое число от 1 до 6; и
b) гидрированного бисфенола, имеющего формулу
2
где R представляет собой метил, этил или атом водорода.
2. Циклоалифатическая смола по п. 1, где эпокси-функциональный силан составляет 30-75 вес. % от общего веса компонентов циклоалифатической смолы и выбран из группы, состоящей из глицидилокси-пропил-триметокси-силана, глицидилокси-пропил-триэтокси-силана и глицидилокси-пропил-трипропокси-силана.
3. Циклоалифатическая смола по п. 2, где эпокси-функциональный силан составляет 50-65 вес. % от общего веса компонентов циклоалифатической смолы.
4. Циклоалифатическая смола по п. 1, где гидрированный бисфенол составляет 30-70 вес. % от общего веса компонентов циклоалифатической смолы и выбран из гидрированного бисфенола А или гидрированного бисфенола F.
5. Циклоалифатическая смола по п. 1, дополнительно содержащая 10-40 вес. % гидролизованного или частично гидролизованного алкил силиката, от общего веса компонентов циклоалифатической смолы.
6. Циклоалифатическая смола по п. 5, где гидролизованный или частично гидролизованный алкил силикат выбран из группы, состоящей из тетраметил ортосиликата, тетраэтил ортосиликата, тетрапропил ортосиликата и тетрабутил ортосиликата.
7. Способ получения циклоалифатической смолы, содержащей силаны с эпокси- и алкокси-силанольными функциональными группами, включающий стадии:
а) получение смеси, содержащей:
i) гидрированный бисфенол, имеющий формулу
2
где R представляет собой метил, этил или атом водорода; и
ii) эпокси-функциональный силан, имеющий общую формулу
1
где каждый R независимо выбран из метила, метокси-, этокси- или пропоксигруппы; X представляет собой эпокси-циклогексил или глицидоксигруппу; и n представляет собой целое число от 1 до 6,
b) нагрев полученной смеси в диапазоне от 90°C до 160°C;
c) добавление металлорганического катализатора;
d) экстрагирование спирта; и
e) получение циклоалифатической смолы.
8. Способ по п. 7, где эпокси-функциональный силан составляет 30-75 вес. % от общего веса компонентов циклоалифатической смолы и выбран из группы, состоящей из глицидилокси-пропил-триметокси-силана, глицидилокси-пропил-триэтокси-силана и глицидилокси-пропил-трипропокси-силана.
9. Способ по п. 7, где эпокси-функциональный силан составляет 50-65 вес. % от общего веса компонентов циклоалифатической смолы.
10. Способ по п. 7, где гидрированный бисфенол составляет 30-70 вес. % от общего веса компонентов циклоалифатической смолы и выбран из гидрированного бисфенола А или гидрированного бисфенола F.
11. Способ по п. 7, где металлорганические катализаторы выбраны из октоата цинка или лаурата олова.
12. Способ по п. 7, где смесь эпокси-функционального силана и гидрированного бисфенола имеет мольное соотношение от 0.7:1.0 до 2.5:1.0.
13. Способ по п. 12, где смесь эпокси-функционального силана и гидрированного бисфенола имеет мольное соотношение 1:1.
14. Способ по п. 12, где смесь эпокси-функционального силана и гидрированного бисфенола имеет мольное соотношение 2:1.
15. Способ по п. 7, где указанная смесь содержит 10-40 вес. % гидролизованного или частично гидролизованного алкил силиката, от общего веса компонентов циклоалифатической смолы.
16. Способ по п. 15, где гидролизованный или частично гидролизованный алкил силикат выбран из группы, состоящей из тетраметил ортосиликата, тетраэтил ортосиликата, тетрапропил ортосиликата и тетрабутил ортосиликата.
17. Эпокси-полисилоксановое покрытие, содержащее:
a) циклоалифатическую смолу, содержащую силаны с эпокси- и алкокси-силанольными функциональными группами, полученную реакцией:
i) эпокси-функционального силана, имеющего формулу
1
где каждый R независимо выбран из метила, метокси-, этокси- или пропоксигруппы; X представляет собой эпокси-циклогексил или глицидоксигруппу; и n представляет собой целое число от 1 до 6.
ii) с гидрированным бисфенолом, имеющим формулу
2
где R представляет собой метил, этил или атом водорода; и
b) отвердитель, представляющий собой полифункциональный алифатический амин или амино-силан или их смеси.
18. Покрытие по п. 17, дополнительно содержащее до 5 вес. %, от общего веса компонентов покрытия, металлорганического катализатора, выбранного из группы, состоящей из октоата цинка, лаурата олова и дибутил титаната.
19. Покрытие по п. 17, дополнительно содержащее по меньшей мере один дополнительный ингредиент, выбранный из группы, состоящей из модификаторов реологии, диспергирующих средств, смачивающих реагентов, пластификаторов, пеногасителей, пигментов, агрегатов и растворителей.
20. Покрытие по п. 17, где циклоалифатическая смола составляет 15-60 вес. % от общего веса компонентов покрытия.
21. Покрытие по п. 17, где отвердитель выбран из группы, состоящей из алифатического амина, аминного аддукта, полиамидоамина, циклоалифатического амина, ароматических аминов, являющихся основаниями Манниха, амино-силанов и их смесей.
22. Покрытие по п. 21, где отвердитель представляет собой аминопропилтриметоксисилан.
23. Покрытие по п. 17, дополнительно содержащее 15-45 вес. %, от общего веса компонентов покрытия, по меньшей мере одной неароматической эпоксидной смолы, или 10-30 вес. % от общего веса компонентов покрытия, по меньшей мере одного гидроксилированного акрилового полимера, или их смеси.
24. Покрытие по п. 23, где указанный гидроксилированный акриловый полимер имеет эквивалентный вес в диапазоне от 600 до 1000 грамм на эквивалент гидроксила.